(57)【要約】【課題】安全で運転や保守が簡便な方法で、副生塩化亜鉛から亜鉛を回収し再利用できる亜鉛還元法によるシリコン製造方法を提供する。【解決手段】四塩化珪素ガスと亜鉛とを接触させて、シリコンと塩化亜鉛ガスとを得る還元工程Ｓ１と、還元工程で生成する塩化亜鉛ガスが塩化亜鉛水溶液として回収された後、酸性抽出剤を含み水溶液と混合しない有機溶媒と塩化亜鉛水溶液とを接触させて、亜鉛成分を有機溶媒相へ抽出する亜鉛抽出工程Ｓ２、Ｓ２‘と、亜鉛抽出工程で得た亜鉛成分を含む有機溶媒を希硫酸で逆抽出して、硫酸亜鉛水溶液を得る亜鉛逆抽出工程Ｓ３と、亜鉛逆抽出工程で得た硫酸亜鉛水溶液を電解して、亜鉛を得る電解工程Ｓ４と、を備える。【選択図】図１
2009242153.tif 000002
【特許請求の範囲】
【請求項１】
四塩化珪素を亜鉛で還元する亜鉛還元法によるシリコンの製造方法であって、
四塩化珪素ガスと亜鉛とを接触させて、シリコンと塩化亜鉛ガスとを得る還元工程と、
前記還元工程で生成する前記塩化亜鉛ガスが塩化亜鉛水溶液として回収された後、酸性抽出剤を含み水溶液と混合しない有機溶媒と前記塩化亜鉛水溶液とを接触させて、亜鉛成分を有機溶媒相へ抽出する亜鉛抽出工程と、
前記亜鉛抽出工程で得た前記亜鉛成分を含む有機溶媒を希硫酸で逆抽出して、硫酸亜鉛水溶液を得る亜鉛逆抽出工程と、
前記亜鉛逆抽出工程で得た硫酸亜鉛水溶液を電解して、亜鉛を得る電解工程と、を備え、
前記電解工程で得た前記亜鉛を、前記還元工程で使用する前記亜鉛とし、前記電解工程で前記亜鉛を得た残りの希硫酸を含む水溶液を、前記逆抽出工程で使用する前記希硫酸とするシリコン製造方法。
【請求項２】
更に、粗シリコンと塩素ガスとを接触させて、四塩化珪素ガスを得る塩化工程を備え、前記塩化工程で得た前記四塩化珪素ガスを前記還元工程で使用する前記四塩化珪素ガスとする請求項１に記載のシリコン製造方法。
【請求項３】
前記亜鉛抽出工程において、前記塩化亜鉛水溶液にアルカリ剤を添加して前記塩化亜鉛水溶液のｐＨを２以上として、前記有機溶媒と前記塩化亜鉛水溶液とを接触させる請求項１又は２に記載のシリコン製造方法。
【請求項４】
前記アルカリ剤が、炭酸カルシウム、水酸化ナトリウム又は炭酸ナトリウムである前記請求項３に記載のシリコン製造方法。
【請求項５】
前記アルカリ剤を添加した前記塩化亜鉛水溶液から前記亜鉛成分を抽出することにより得られる塩化ナトリウム水溶液を電解し、水酸化ナトリウムを得て、前記水酸化ナトリウムを亜鉛抽出工程で使用する前記アルカリ剤とする請求項３に記載のシリコン製造方法。
【請求項６】
前記亜鉛抽出工程において、前記塩化亜鉛水溶液にアルカリ剤を添加して前記塩化亜鉛水溶液のｐＨを２以上として、前記有機溶媒と前記塩化亜鉛水溶液とを接触させ、前記亜鉛成分を抽出することにより得られる塩化ナトリウム水溶液を電解することにより塩素ガスを得て、前記塩素ガスを前記塩化工程で使用する塩素ガスとする請求項２に記載のシリコン製造方法。
【請求項７】
四塩化珪素を亜鉛で還元する亜鉛還元法によるシリコンの製造方法であって、
四塩化珪素ガスと亜鉛とを接触させて、シリコンと塩化亜鉛ガスとを得る還元工程と、
前記還元工程で得た前記塩化亜鉛ガスを、水よりも高沸点の成分を含む水溶液又はその蒸気と接触させて、亜鉛成分を含む水溶液と塩化水素を含む蒸気とを得る塩化水素分離工程と、
前記塩化水素分離工程で得た前記亜鉛成分を含む水溶液と、酸性抽出剤を含み水溶液と混合しない有機溶媒とを接触させて、亜鉛成分を有機溶媒相へ抽出する亜鉛抽出工程と、
前記亜鉛抽出工程で得た前記亜鉛成分を含む有機溶媒を希硫酸で逆抽出して、硫酸亜鉛水溶液を得る亜鉛逆抽出工程と、
前記亜鉛逆抽出工程で得た硫酸亜鉛水溶液を電解して、亜鉛を得る電解工程と、を備え、
前記電解工程で得た前記亜鉛を、前記還元工程で使用する前記亜鉛とし、前記電解工程で前記亜鉛を得た残りの希硫酸を含む水溶液を、前記逆抽出工程で使用する前記希硫酸とするシリコン製造方法。
【請求項８】
前記亜鉛抽出工程で亜鉛成分が抽出され亜鉛濃度が減じられて得た水溶液を、前記塩化水素分離工程で使用する前記水よりも高沸点の成分を含む水溶液とする請求項７に記載のシリコン製造方法。
【請求項９】
前記塩化水素分離工程で使用する前記水よりも高沸点の成分を含む水溶液の高沸点成分が硫酸である請求項７又は８記載のシリコン製造方法
【発明の詳細な説明】
【技術分野】
【０００１】
本発明は、シリコン製造方法に関し、特に、四塩化珪素を亜鉛で還元する亜鉛還元法によるシリコン製造方法に関するものである。
【背景技術】
【０００２】
近年、いわゆる亜鉛還元法により四塩化珪素を亜鉛で還元して高純度のシリコンを得る製法は、その設備がコンパクトで消費エネルギーが小さく、かつ６−ナイン以上の高純度のシリコンが得られるものであるため、今後急速に需要が拡大するとされる太陽電池用シリコン等の製法として注目されてきている。亜鉛還元法の反応式は、ＳｉＣｌ４＋２Ｚｎ→Ｓｉ＋２ＺｎＣｌ２で示される。また、純度９９．５％程度の粗シリコンから四塩化珪素を得る反応式は、Ｓｉ＋２Ｃｌ２→ＳｉＣｌ４である。
【０００３】
半導体の原材料として要求されるシリコンの純度は、集積回路用途で８−ナイン以上のより高純度のものが必要とされ、三塩化珪素ガスを水素ガスで還元するシーメンス法と呼ばれる方法で精製されて製造され、このときの端材やオフスペック品が太陽電池用途に流用することも可能であるが、シリコンの製造量の確保やコスト削減には、一定の限界があり、低コストで製造量の確保ができる亜鉛還元法の開発が急務となっている。
【０００４】
かかる状況下で、特許文献１から４においては、亜鉛還元法として、粗シリコンからの四塩化珪素製造、四塩化珪素の亜鉛による還元、および副生塩化亜鉛の電解を組み合わせたプロセスが提案されている。
【０００５】
具体的には、特許文献１では、塩化亜鉛を水溶液として隔膜電解するか又は亜鉛の融点以上で溶融塩電解し、得られた亜鉛は四塩化珪素の還元に使用し、得られた塩素ガスは四塩化珪素の製造にそれぞれ使用することが開示される。また、特許文献２では、粗シリコンと塩酸とを接触させて、四塩化珪素を製造し、このとき副生する水素を塩酸の製造に使用することが開示される。また、特許文献３、４及び非特許文献１では、塩化亜鉛の電解を溶融塩電解法に限定した構成が開示されている。
【特許文献１】特開２００３−３４５１９号公報
【特許文献２】特開平１１−９２１３０号公報
【特許文献３】特許２００３−３４２０１６号公報
【特許文献４】特開２００４−３５３８２号公報
【非特許文献１】Ｎｏ．２１６，Ｖｏｌ．７８ＰＲＯＣＥＳＳＩＮＧ  ＯＦ  ＥＮＥＲＧＹ  ＡＮＤ  ＭＥＴＡＬＬＩＣ  ＭＩＮＥＲＡＬＳ  ＡＩＣｈＥ  ＳＹＭＰＯＳＩＵＭ  ＳＥＲＩＥＳ
【発明の開示】
【発明が解決しようとする課題】
【０００６】
しかしながら、本発明者の検討によれば、かかる特許文献や非特許文献においては、塩化亜鉛の電解が必要であり、工業的な実施をするには技術的に複雑な面が多い。特に、塩化亜鉛水溶液の電解については、陰極で析出する亜鉛の再溶解を防ぐための隔膜の構造や、陽極で発生する塩素ガスを安全に回収するための電解槽の構造について、改善の余地がある。
【０００７】
一方、副生塩化亜鉛の溶融塩電解についても、高腐食性の液体や毒性があり高腐食性の塩素ガスを高温で扱うものであり、工業的な実施するには技術的に複雑な面が多く、改善の余地がある。
【０００８】
本発明は、かかる事情に鑑みてなされたもので、安全で運転や保守が簡便な方法で、副生塩化亜鉛から亜鉛を回収し再利用できる亜鉛還元法によるシリコン製造方法を提供することを目的とする。
【課題を解決するための手段】
【０００９】
本発明者は、かかる事情に鑑み、副生塩化亜鉛からの亜鉛の回収に、溶媒抽出法を適用すれば、上記課題が克服できることを見いだし完成したものである。
【００１０】
すなわち、本発明では、四塩化珪素を亜鉛により還元してシリコンを得るとともに、副生する塩化亜鉛は水蒸気または水と接触させて水溶液とする。こうして得た水溶液から、酸性抽出剤を含む有機溶媒との接触により亜鉛を選択抽出して回収し、四塩化珪素の還元に再利用する。抽出された亜鉛を含む有機溶媒からの亜鉛回収は、希硫酸と接触させる逆抽出により、不純物を含まない硫酸亜鉛水溶液を得てこれを電解する。
【００１１】
さらに、本発明者は、亜鉛抽出後の食塩水を隔膜電解法により、処理して水酸化ナトリウムと塩素ガスを得れば、これらを亜鉛抽出工程で使うアルカリ剤と塩化工程で使う塩素ガスとにそれぞれ利用できることを見いだし、全く廃棄物を出さない完全クローズドシステムを実現した。
【００１２】
一方、亜鉛抽出後の水溶液相に亜鉛成分が残っていると、抽出処理後の水溶液を廃棄する場合でも再処理してリサイクルする場合であっても、有価物として利用すべき亜鉛成分を無価値なスラッジとして廃棄処分することになってしまう。よって、水溶液相のｐＨを管理範囲に維持して、塩化亜鉛水溶液中の亜鉛成分をほぼ完全に抽出することが必要である。
【００１３】
しかし、前処理として塩化亜鉛水溶液中の塩素成分を分離した後に亜鉛を抽出できれば、亜鉛抽出工程を任意の液組成範囲で設計でき、ｐＨ調整も不要にできる。すなわち、ｐＨ調整なしでも十分な抽出効率を維持できる相当量の亜鉛成分が残った水溶液を循環すれば、一定の亜鉛濃度範囲及び塩素濃度範囲を維持するように亜鉛成分及び塩素成分を分離することができる。本発明者は、還元工程から排出される塩化亜鉛成分と、水よりも高沸点の成分を含む水溶液又はその蒸気と、を接触させることにより、塩酸成分と亜鉛化合物成分とに分離できることを見いだし、ｐＨ調整なしでも十分な抽出効率を維持できる構成を実現した。このような分離法の原理は、抽出蒸留法と同じであるから、還元工程から出る高温の塩化亜鉛ガスの排熱、凝縮熱が蒸留のために有効利用でき好ましい。
【００１４】
つまり、本発明は、第１の局面において、四塩化珪素を亜鉛で還元する亜鉛還元法によるシリコンの製造方法であって、四塩化珪素ガスと亜鉛とを接触させて、シリコンと塩化亜鉛ガスとを得る還元工程と、前記還元工程で生成する前記塩化亜鉛ガスが塩化亜鉛水溶液として回収された後、酸性抽出剤を含み水溶液と混合しない有機溶媒と前記塩化亜鉛水溶液とを接触させて、亜鉛成分を有機溶媒相へ抽出する亜鉛抽出工程と、前記亜鉛抽出工程で得た前記亜鉛成分を含む有機溶媒を希硫酸で逆抽出して、硫酸亜鉛水溶液を得る亜鉛逆抽出工程と、前記亜鉛逆抽出工程で得た硫酸亜鉛水溶液を電解して、亜鉛を得る電解工程と、を備え、前記電解工程で得た前記亜鉛を、前記還元工程で使用する前記亜鉛とし、前記電解工程で前記亜鉛を得た残りの希硫酸を含む水溶液を、前記逆抽出工程で使用する前記希硫酸とするシリコン製造方法である。
【００１５】
また本発明は、かかる第１の局面に加えて、更に、粗シリコンと塩素ガスとを接触させて、四塩化珪素ガスを得る塩化工程を備え、前記塩化工程で得た前記四塩化珪素ガスを前記還元工程で使用する前記四塩化珪素ガスとすることを第２の局面とする。
【００１６】
また本発明は、かかる第１又は２の局面に加えて、前記亜鉛抽出工程において、前記塩化亜鉛水溶液にアルカリ剤を添加して前記塩化亜鉛水溶液のｐＨを２以上として、前記有機溶媒と前記塩化亜鉛水溶液とを接触させることを第３の局面とする。
【００１７】
また本発明は、かかる第３の局面に加えて、前記アルカリ剤が、炭酸カルシウム、水酸化ナトリウム又は炭酸ナトリウムであることを第４の局面とする。
【００１８】
また本発明は、かかる第３の局面に加えて、前記アルカリ剤を添加した前記塩化亜鉛水溶液から前記亜鉛成分を抽出することにより得られる塩化ナトリウム水溶液を電解し、水酸化ナトリウムを得て、前記水酸化ナトリウムを亜鉛抽出工程で使用する前記アルカリ剤とすることを第５の局面とする。
【００１９】
また本発明は、かかる第２の局面に加えて、前記亜鉛抽出工程において、前記塩化亜鉛水溶液にアルカリ剤を添加して前記塩化亜鉛水溶液のｐＨを２以上として、前記有機溶媒と前記塩化亜鉛水溶液とを接触させ、前記亜鉛成分を抽出することにより得られる塩化ナトリウム水溶液を電解することにより塩素ガスを得て、前記塩素ガスを前記塩化工程で使用する塩素ガスとすることを第６の局面とする。
【００２０】
また本発明は、第７の局面において、四塩化珪素を亜鉛で還元する亜鉛還元法によるシリコンの製造方法であって、四塩化珪素ガスと亜鉛とを接触させて、シリコンと塩化亜鉛ガスとを得る還元工程と、前記還元工程で得た前記塩化亜鉛ガスを、水よりも高沸点の成分を含む水溶液又はその蒸気と接触させて、亜鉛成分を含む水溶液と塩化水素を含む蒸気とを得る塩化水素分離工程と、前記塩化水素分離工程で得た前記亜鉛成分を含む水溶液と、酸性抽出剤を含み水溶液と混合しない有機溶媒とを接触させて、亜鉛成分を有機溶媒相へ抽出する亜鉛抽出工程と、前記亜鉛抽出工程で得た前記亜鉛成分を含む有機溶媒を希硫酸で逆抽出して、硫酸亜鉛水溶液を得る亜鉛逆抽出工程と、前記亜鉛逆抽出工程で得た硫酸亜鉛水溶液を電解して、亜鉛を得る電解工程と、を備え、前記電解工程で得た前記亜鉛を、前記還元工程で使用する前記亜鉛とし、前記電解工程で前記亜鉛を得た残りの希硫酸を含む水溶液を、前記逆抽出工程で使用する前記希硫酸とするシリコン製造方法である。
【００２１】
また本発明は、かかる第７の局面に加えて、前記亜鉛抽出工程で亜鉛成分が抽出され亜鉛濃度が減じられて得た水溶液を、前記塩化水素分離工程で使用する前記水よりも高沸点の成分を含む水溶液とすることを第８の局面とする。
【００２２】
また本発明は、かかる第７又は８の局面に加えて、前記塩化水素分離工程で使用する前記水よりも高沸点の成分を含む水溶液の高沸点成分が硫酸であることを第９の局面とする。
【発明の効果】
【００２３】
本発明によれば、最適化された亜鉛抽出工程において、副生塩化亜鉛から亜鉛を選択的に液液抽出し、硫酸亜鉛浴で電解して高純度の亜鉛を回収できる。よって、塩化亜鉛電解のような技術的制約があるプロセスや、凝集沈殿法のような分離精度が低く煩雑な操作を要するプロセスを経ることなく、安全かつ運転、保守が容易な方法で、亜鉛還元法によるシリコン製造のトータルシステムを実施できる。
【発明を実施するための最良の形態】
【００２４】
以下、図面を適宜参照して、本発明の実施形態におけるシリコン製造方法につき詳細に説明する。
【００２５】
（第１の実施形態）
まず、本発明の第１の実施形態におけるシリコン製造方法につき、図１及び２を参照して、詳細に説明する。
【００２６】
図１は、本実施形態におけるシリコン製造方法の工程図であり、図２は、本実施形態の亜鉛抽出工程における溶媒抽出法の概念図である。
【００２７】
図１に示すように、本実施形態のシリコン製造方法では、まず還元工程Ｓ１において、ガス化された四塩化珪素Ｍ１とガス化された亜鉛Ｍ８とが供給される。ここにおいて、四塩化珪素Ｍ１は亜鉛Ｍ８により還元され、シリコンＭ２と塩化亜鉛とが得られる。このような還元工程を実施するための装置としては、限定的なものではないが、石英ガラス製の管状反応器が使用でき、かかる反応器を１０００℃以上の高温に維持して、還元反応は行われる。
【００２８】
ここで、塩化亜鉛は、高温のガスとして反応器から排出されるので、ガス化された塩化亜鉛を水と気液接触させて冷却させることにより、塩化亜鉛水溶液Ｍ３とし、かかる塩化亜鉛水溶液Ｍ３が、次段の亜鉛抽出工程Ｓ２で使用される。かかる気液接触には、限定的なものではないが、水エゼクタが使用でき、ガス化した塩化亜鉛Ｍ３に対して、水を噴出させることにより行われ、還元工程Ｓ１の最後で行ってもよいし、亜鉛抽出工程Ｓ２の最初で行ってもよい。
【００２９】
亜鉛抽出工程Ｓ２においては、溶媒抽出法が適用される。かかる溶媒抽出法は、互いに混ざらない２液相の間における目的成分の分配を利用する分離法である。つまり、塩化亜鉛水溶液相中の亜鉛イオンを、酸性抽出剤により無電荷の化学種として脱水和し、選択的に有機溶媒相に移動させて分離するものである。ここで、酸性抽出剤としては、ジ−２−エチルヘキシル燐酸（Ｄ２ＥＨＰＡ）、２−エチルヘキシル燐酸モノエステル等の燐酸系抽出剤、ナフテン酸、ベルサト酸等のカルボン酸、及びオキシン誘導体等のキレート剤のいずれかが挙げられるが、亜鉛に対する選択性からは、Ｄ２ＥＨＰＡが好適であり、本実施形態では、酸性抽出剤としては、Ｄ２ＥＨＰＡを用いた。また、有機溶媒としては、塩化亜鉛等の亜鉛成分を含む水溶液と混合しないケロシン等の脂肪族炭化水素、トルエン等の芳香族炭化水素、クロロホルム等の塩素系有機溶剤、及びハイドロフルオロエーテル等の非塩素系有機溶剤のいずれかが挙げられるが、汎用性及び安全性の観点からは、ケロシンが好適であり、本実施形態では、有機溶媒としては、ケロシンを用いた。
【００３０】
具体的には、図２に示すように、（ａ）抽出槽１０中に、塩化亜鉛水溶液及び有機溶媒としてのケロシンを入れると、下方の塩化亜鉛水溶液相Ｌ１及び上方のケロシン相Ｌ２という２相に分離し、（ｂ）更に、抽出槽１０中に、酸性抽出剤としてＤ２ＥＨＰＡを加えた後、撹拌機構２０で、塩化亜鉛水溶液相Ｌ１及びケロシン相Ｌ２を所定時間撹拌して、塩化亜鉛液滴３０を拡散させ、（ｃ）その後、所定時間放置すると、下方の塩化亜鉛水溶液相Ｌ１及び上方のＤ２ＥＨＰＡが混合したケロシン相Ｌ２の２相に分離していくが、この際、塩化亜鉛水溶液相Ｌ１の亜鉛イオン（Ｚｎ２＋）は、上方に向けてＤ２ＥＨＰＡが混合したケロシン相Ｌ２中に移動し、Ｄ２ＥＨＰＡの水素イオン（Ｈ＋）は、下方に向けて移動して塩化亜鉛水溶液相Ｌ１中に移動する。かかる構成は、いわゆるバッチ抽出槽方式であるが、限定的なものではなく、規模や立地条件に応じて、ミキサーセトラ方式、ディスクカラム方式、パルスカラム方式及び遠心抽出装置等も適宜使用可能である。
【００３１】
かかるＤ２ＥＨＰＡと亜鉛イオンとの反応は、Ｄ２ＥＨＰＡ中の水素イオンが、亜鉛イオンに置換していくイオン交換反応であり、下記の（化１）でイオン反応式及び化学反応式が示される。
【００３２】
【化１】
2009242153.tif 000003
【００３３】
このように、亜鉛イオンは、酸性抽出剤とのイオン交換反応により無極性の化学種となり、脱水和して有機溶媒相に移動する。ここで、かかる反応においては、水素イオン濃度により平衡がずれるから、亜鉛の抽出率は、塩化亜鉛水溶液相のｐＨに依存する。かかる亜鉛の抽出率からいえば、塩化亜鉛水溶液相のｐＨは、２以上が好適であって、かかるｐＨを実現するようにｐＨ調整剤を更に添加することが、より好ましい。かかるｐＨ調整剤としては、安価な炭酸カルシウムが好適に使用でき、汎用性が高い水酸化ナトリウム又は炭酸ナトリウムも好適に使用できる。
【００３４】
また、有機溶媒であるケロシン中のＤ２ＥＨＰＡの混合比は、溶解混合性からいえば１０ｗ％以上３０ｗ％以下の範囲がよい。また、亜鉛Ｄ２ＥＨＰＡ錯体（Ｚｎ・Ｒ２・２ＨＲ）の有機溶媒への溶解度を上げるとともに、塩化亜鉛水溶液相及び有機溶媒相間の分離を改善し、かかる２相以外の第３の液相発生を防ぐため、分離調整剤を添加することが好ましい。かかる分離調整剤としては、燐酸トリブチル（ＴＢＰ）、イソデカノール、及び２−エチルヘキサノール等が例示でき、その有機溶媒への添加量は、溶解混合性からいえば１ｗ％以上１０ｗ％以下の範囲内がよい。
【００３５】
また、有機溶媒と接触させる塩化亜鉛水溶液の組成は任意に設定できるが、抽出残液から塩化カルシウムまたは塩化ナトリウムを回収して再利用する場合は、それらの飽和濃度を考慮して決めればよい。
【００３６】
つまり、亜鉛抽出工程Ｓ２では、導入された塩化亜鉛水溶液Ｍ３は、酸性抽出剤を含み、かつ好ましくは分離調整剤をも含む有機溶媒Ｍ４と接触し、亜鉛濃度が低下すると共に塩酸濃度が上昇してｐＨが下がる。一方、塩化亜鉛水溶液Ｍ３と接触した有機溶媒Ｍ４には、含有する酸性抽出剤中の水素イオンと置換して亜鉛成分が取り込まれる。このように所定量の亜鉛成分が抽出されてｐＨが低下した塩化亜鉛水溶液Ｍ３には、ＰＨ調整剤として炭酸カルシウムＭ９が添加されて、ｐＨが２以上に調整され、繰り返し有機溶媒Ｍ４と接触させることができる。その後、塩化亜鉛Ｍ３は、亜鉛イオンが完全に抽出除去されて塩化カルシウム水溶液Ｍ１０となり、かかる塩化カルシウム水溶液Ｍ１０は、廃棄される。また同時に、抽出された亜鉛成分を含む有機溶媒Ｍ５は、次段の亜鉛逆抽出工程Ｓ３へと送られる。
【００３７】
亜鉛逆抽出工程Ｓ３においては、有機溶媒相中の亜鉛イオンは、希硫酸との接触により逆抽出されるが、かかる反応のイオン反応式及び化学反応式は、下記の（化２）で示される。
【００３８】
【化２】
2009242153.tif 000004
【００３９】
また、かかる逆抽出により、酸性抽出剤であるＤ２ＥＨＰＡは再生され、亜鉛成分の抽出に繰り返して使用され得る。なお、逆抽出に使う希硫酸の組成は、逆抽出の作用からいえば、Ｈ２ＳＯ４として５ｗ％以上３０ｗ％以下の範囲内で使用できるが、亜鉛逆抽出の効率、亜鉛電解の電流効率及び消費電力を考慮すると、１０ｗ％以上２５ｗ％以下の範囲内が好ましく、逆抽出後の希硫酸中における亜鉛濃度は２０ｇ／ｌ以上８０ｇ／ｌ以下の範囲内が好ましい。
【００４０】
つまり、亜鉛逆抽出工程Ｓ３では、このように亜鉛成分を含む有機溶媒Ｍ５は、硫酸Ｍ７と接触して、酸性抽出剤が再生されながら、亜鉛成分が逆抽出される。この際、有機溶媒Ｍ５中の亜鉛イオンが、より強い酸である硫酸Ｍ７中の水素イオンと置換して、硫酸Ｍ７に取り込まれて硫酸亜鉛水溶液６となり、次段の電解工程Ｓ４に送られる。また同時に、酸性抽出剤を含む有機溶媒Ｍ４は、前段の亜鉛抽出工程Ｓ２に送られて循環して繰り返し使用され、塩化亜鉛Ｍ３と接触する。なお、かかる工程の構成も、亜鉛抽出工程Ｓ２と同様に、バッチ抽出槽方式に限らず、ミキサーセトラ方式、ディスクカラム方式、パルスカラム方式及び遠心抽出装置等も適宜使用可能である。
【００４１】
電解工程Ｓ４においては、硫酸亜鉛水溶液Ｍ６は、電気分解されて亜鉛が採取されるが、かかる硫酸亜鉛水溶液の電解におけるイオン反応式及び化学反応式は、下記の（化３）で示される。
【００４２】
【化３】
2009242153.tif 000005
【００４３】
また、かかる電解により、硫酸が得られ、これを亜鉛逆の抽出に繰り返して使用され得る。
【００４４】
つまり、電解工程Ｓ４では、直流電源に接続された陰極及び陽極を備えた電解槽に、硫酸亜鉛Ｍ６を受け入れて電解する。すると、陰極では亜鉛８が平滑な板状に析出し、陽極では酸素が発生する。この際、硫酸亜鉛Ｍ６は、亜鉛濃度が減少して硫酸Ｍ７となり、かかる硫酸Ｍ７は、前段の亜鉛逆抽出工程Ｓ３に送られて循環して繰り返し使用され、亜鉛成分を含む有機溶媒Ｍと接触する。また、亜鉛成分の減少と陽極での酸素の発生により、硫酸亜鉛Ｍ６は、濃縮されて容積が減少していくので、水を補給しながら循環使用する。なお、かかる電解工程Ｓ４を実施するための装置としては、限定的なものではないが、陰極が亜鉛種板、陽極が鉛合金板及び浴槽が合成樹脂製の角型槽からなる電解槽が使用でき、また、その電流密度は、電流効率上、電極板の幾何面積に対し１００Ａ／ｍ２以上５００Ａ／ｍ２以下の範囲内が好ましい。
【００４５】
（第２の実施形態）
次に、本発明の第２の実施形態におけるシリコン製造方法につき、図３を参照して、詳細に説明する。
【００４６】
図３は、本実施形態におけるシリコン製造方法の工程図である。
【００４７】
本実施形態におけるシリコン製造方法は、第１の実施形態のものに対して、塩化工程Ｓ０、食塩電解工程Ｓ５、塩素ガス乾燥工程Ｓ６及び塩素ガス精製工程Ｓ７が具体的に付加されていることが主たる相違点であり、残余の構成は同様である。よって、本実施形態においては、かかる相違点に着目して説明することとし、同様な構成については同一の符号を付して適宜説明を簡略化又は省略する。
【００４８】
図３に示すように、まず、塩化工程Ｓ０においては、純度約９８．５％の粗シリコンＭ０と塩素ガスＭ１３とを接触させ、生成するガスを蒸留して四塩化珪素Ｍ１を得る。かかる四塩化珪素Ｍ１は、ガス化されて次段の還元工程Ｓ１に送られる。かかる還元工程Ｓ１は、第１の実施形態のものと同じであり、工程は、更に亜鉛抽出工程Ｓ２へと進む。
【００４９】
さて、亜鉛抽出工程Ｓ２において、導入された塩化亜鉛Ｍ３は、酸性抽出剤を含み、かつ好ましくは分離調整剤をも含む有機溶媒Ｍ４と接触し、亜鉛濃度が低下すると共に塩酸濃度が上昇してｐＨが下がる一方で、塩化亜鉛Ｍ３と接触した有機溶媒Ｍ４には、含有する酸性抽出剤中の水素イオンと置換して亜鉛成分が取り込まれることは、第１の実施形態と同様である。また、抽出された亜鉛成分を含む有機溶媒Ｍ５は、次段の亜鉛逆抽出工程Ｓ３へと送られ、その後の工程は、亜鉛逆抽出工程Ｓ３及び電解工程Ｓ４であって、第１の実施形態と同様である。
【００５０】
一方で、このように所定量の亜鉛成分が抽出されてｐＨが低下した塩化亜鉛Ｍ３には、ＰＨ調整剤を添加するが、本実施形態では、ＰＨ調整剤として水酸化ナトリウムＭ９’が添加されて、ｐＨが２以上に調整され、繰り返し有機溶媒Ｍ４と接触させることができる。その後、塩化亜鉛３は、亜鉛イオンが完全に抽出除去されて塩化ナトリウム水溶液Ｍ１０’となり、食塩電解工程Ｓ５に送られる。
【００５１】
食塩電解工程Ｓ５では、塩化ナトリウム水溶液Ｍ１０’が電解され、陰極で水酸化ナトリウムＭ９’が得られ、陽極で湿塩素ガスＭ１１が得られる。かかる食塩電解工程には、隔膜法やイオン交換膜法等が使用でき、この際に使用される電解槽としては、フィルタプレス型が例示できる。なお、陰極で水素ガスＭ１２も得られるが、これは外部に排出されて処理される。
【００５２】
このように得られた水酸化ナトリウムＭ９’は、亜鉛抽出工程Ｓ２に送られて、塩化亜鉛水溶液Ｍ３のｐＨ調整に繰り返して循環し使用される。一方で、湿塩素ガスＭ１１は、次段の塩素ガス乾燥工程Ｓ６において乾燥され、更に次段の塩素ガス精製工程Ｓ７において精製されて、高純度の塩素ガスＭ１３として塩化工程Ｓ０に送られて、循環して繰り返し使用され、粗シリコンＭ０と接触する。なお、塩素ガス乾燥工程Ｓ６では、塩素ガスを硫酸との接触により脱水乾燥させる方法が使用でき、塩素ガス精製工程Ｓ７では、液化、気化を組み合わせることにより、塩素ガスから酸素等の不凝縮ガスを除去する方法が使用できる。
【００５３】
（第３の実施形態）
次に、本発明の第３の実施形態におけるシリコン製造方法につき、図４を参照して、詳細に説明する。
【００５４】
図４は、本実施形態におけるシリコン製造方法の工程図である。
【００５５】
本実施形態におけるシリコン製造方法は、第１の実施形態のものに対して、塩化水素分離工程Ｓ８が付加されていることが主たる相違点であり、残余の構成は同様である。よって、本実施形態においては、かかる相違点に着目して説明することとし、同様な構成については同一の符号を付して適宜説明を簡略化又は省略する。
【００５６】
図４に示すように、まず、還元工程Ｓ１で得られた塩化亜鉛は、高温のガス状態のまま塩化亜鉛ガスＭ３’として、次段の塩化水素分離工程Ｓ８に導入される。
【００５７】
塩化水素分離工程Ｓ８においては、塩化亜鉛ガスＭ３’を、水よりも高沸点の成分、つまり硫酸を含む硫酸亜鉛水溶液又は硫酸水溶液である抽残液Ｍ１４と気液接触させ、塩化亜鉛ガスＭ３’の排熱をも併用して加熱し、塩化水素Ｍ１５を蒸発させ、残った硫酸亜鉛水溶液Ｍ１６は次段の亜鉛抽出工程Ｓ２’へ送られる。なお、塩化亜鉛ガスＭ３’は、抽残液Ｍ１４の蒸気と接触させてもかまわない。
【００５８】
亜鉛抽出工程Ｓ２’においては、導入された硫酸亜鉛水溶液Ｍ１６は、第１の実施形態と同様な酸性抽出剤及び好適には調整剤を含む有機溶媒Ｍ４と接触し、亜鉛濃度が低下するとともに硫酸濃度が上昇する。一方で、硫酸亜鉛水溶液Ｍ１６と接触した有機溶媒Ｍ４には、含有する酸性抽出剤中の水素イオンと置換して、亜鉛成分が取り込まれる。所定量の亜鉛成分が抽出された硫酸亜鉛水溶液又は硫酸水溶液Ｍ１６は、抽残液Ｍ１４として塩化水素分離工程Ｓ８に戻され、繰り返し循環して使用され、塩化亜鉛ガスＭ３’と接触する。一方で、抽出された亜鉛成分を含む有機溶媒Ｍ５は、次段の亜鉛逆抽出工程Ｓ３に送られ、工程は、第１の実施形態と同様に、亜鉛逆抽出工程Ｓ３を経て電解工程Ｓ４に至る。
【００５９】
ここで、塩化亜鉛と硫酸との混合液から塩化水素を分離する反応は、以下の（化４）で示される。なお、塩化亜鉛水溶液中の亜鉛は、クロロ錯体の形で解離し、希硫酸の解離は、２段階で解離するため、塩化亜鉛と硫酸との混合液から、亜鉛のみが選択抽出されても急激にｐＨが低下しない濃度範囲があり、このような濃度範囲が、亜鉛抽出工程Ｓ２’においてｐＨ調整なしでも十分な抽出効率を維持できる濃度範囲であり、亜鉛抽出工程Ｓ２’においては、ｐＨ調整剤を使用していない。また、塩化水素分離工程Ｓ８において、水よりも高沸点の成分は硫酸としたが、かかる反応特性を呈するものであれば、他の化合物も使用可能である。
【００６０】
【化４】
2009242153.tif 000006
【００６１】
以下、各実施形態に対応する実施例につき、詳細に説明する。
【００６２】
（実施例１）
本実施例では、まず、１２００℃に加熱された石英ガラス製反応管内に、四塩化珪素ガス５０グラムと亜鉛ガス３８．５グラムを供給して反応させ、針状のシリコン結晶８グラムと塩化亜鉛８０グラムとを得た。以下の工程が、第１の実施形態に対応する。
【００６３】
次に、塩化亜鉛８０グラムを脱塩水に溶かして、亜鉛濃度４．８ｇ／ｌ及び塩素濃度５．２ｇ／ｌの塩化亜鉛水溶液８リットルを得て、これをポリプロピレン製の撹拌槽に入れて、Ｄ２ＥＨＰＡ１５％と燐酸トリブチル８％とを含むケロシンからなる有機溶媒１０リットルと接触させ、塩化亜鉛水溶液中の亜鉛を抽出した。
【００６４】
具体的には、約２０分間攪拌して両者を接触させた後、塩化亜鉛水溶液中の亜鉛を有機溶媒中に抽出して静置した後に、下層の塩化亜鉛水溶液を抜き、代りに硫酸濃度７４ｇ／ｌであって、亜鉛を２０ｇ／ｌ含む希硫酸１リットルを入れて、有機溶媒中の亜鉛を逆抽出した。この際、塩化亜鉛水溶液の初期ｐＨは３．８で、これを維持するように炭酸カルシウムを添加して抽出を行った。
【００６５】
以上の抽出操作及び逆抽出操作を、同じ塩化亜鉛水溶液及び希硫酸について３回繰り返し、亜鉛抽出後の塩化カルシウム水溶液組成を分析したところ、亜鉛濃度７０ｍｇ／ｌ、塩素濃度５．１ｇ／ｌ及びカルシウム濃度２．８ｇ／ｌであった。一方、逆抽出後の希硫酸の組成は、亜鉛濃度３５．３ｇ／ｌであった。
【００６６】
次に、逆抽出により得られた亜鉛を含む希硫酸を、活性炭フィルタを通過させ、混入した有機溶媒を除去した後、陰極にステンレス板を備え、陽極に鉛アンチモン合金板を備えた電解槽内に電解浴として満たして、直流５Ａ及び電流密度２００Ａ／ｍ２の条件下で３時間電解したところ、陰極に析出した亜鉛１６．７グラムを得た。このときの電解浴の組成は、亜鉛濃度１８．５ｇ／ｌ及び硫酸濃度７５ｇ／ｌであった。また、得られた亜鉛の純度を表面の酸化亜鉛層を除いて分析したところ、９９．９％であり、不純物はすべて１０ｍｇ／ｋｇ以下の含有量であった。
【００６７】
逆抽出を終えた有機溶媒と希硫酸とは、以上と同様の操作により、ほぼ同じ組成の塩化亜鉛水溶液からの亜鉛回収にあたって、繰り返し使用でき、結果の再現性を確認した。
【００６８】
（実施例２）
本実施例は、第２の実施形態に対応するものであり、まず、１２００℃に加熱された石英ガラス製反応管内に四塩化珪素ガス５０グラムと亜鉛ガス３８．５グラムとを供給して反応させ、針状のシリコン結晶８グラムと塩化亜鉛８０グラムとを得た。
【００６９】
次に、塩化亜鉛８０グラムを脱塩水に溶かして、亜鉛濃度９６ｇ／ｌ及び塩素濃度１０４ｇ／ｌの塩化亜鉛水溶液４００ミリットルを得た。その初期ｐＨは４で、これをポリプロピレン製の撹拌槽に入れて、Ｄ２ＥＨＰＡ１５％と燐酸トリブチル８％とを含むケロシンからなる有機溶媒１０リットルと接触させ、塩化亜鉛水溶液中の亜鉛を抽出した。
【００７０】
具体的には、約２０分間攪拌して両者を接触させた後、塩化亜鉛水溶液中の亜鉛を有機溶媒中に抽出して静置した後に、下層の塩化亜鉛水溶液に４８％水酸化Ｎａ水溶液を添加し、初期ｐＨを維持するようにした。同じ操作を１０回繰り返して抽出を行った後、下層の水溶液を抜き、代りに硫酸濃度７４ｇ／ｌであって、亜鉛を２０ｇ／ｌ含む希硫酸１リットルを入れて、有機溶媒中の亜鉛を逆抽出した。
【００７１】
以上の抽出操作及び逆抽出操作を、同じ塩化亜鉛水溶液及び希硫酸について３回繰り返し、亜鉛抽出後の塩化ナトリウム水溶液組成を分析したところ、亜鉛濃度５０ｍｇ／ｌ、塩素濃度１００ｇ／ｌ及びナトリウム濃度６４．５ｇ／ｌであった。一方、逆抽出後の希硫酸の組成は、亜鉛濃度３５．８ｇ／ｌであった。
【００７２】
次に、逆抽出により得られた亜鉛を含む希硫酸を、活性炭フィルタを通過させ、混入した有機溶媒を除去した後、陰極にステンレス板を備え、陽極に鉛アンチモン合金板を備えた電解槽内に電解浴として満たして、直流５Ａ及び電流密度２００Ａ／ｍ２での条件下で３時間電解したところ、陰極に析出した亜鉛１６．８グラムを得た。このときの電解浴の組成は、亜鉛濃度１８．３ｇ／ｌ及び硫酸濃度７５ｇ／ｌであった。また、得られた亜鉛の純度を表面の酸化亜鉛層を除いて分析したところ、９９．９％であり、不純物はすべて１０ｍｇ／ｋｇ以下の含有量であった。
【００７３】
逆抽出を終えた有機溶媒と希硫酸とは、以上と同様の操作により、ほぼ同じ組成の塩化亜鉛水溶液からの亜鉛回収にあたり繰り返し使用でき、結果の再現性を確認した。
【００７４】
一方、亜鉛抽出後の塩化ナトリウム水溶液は、活性炭フィルタを通過させ混入した有機溶媒を除去してから４８％水酸化Ｎａ水溶液を添加し、そのｐＨを９．５に調整して、ろ過精度０．１μｍのメンブレンフィルタでろ過して沈殿したスラッジを除いた後、電解した。
【００７５】
ここで、かかる電解方法は、陽イオン交換膜で隔てられた陰極室には、あらかじめ約１０ｗ％の水酸化Ｎａを、陽極室には、亜鉛抽出後の塩化ナトリウム水溶液を満たしておき、陰極室に脱塩水を、陽極室には亜鉛抽出後の塩化ナトリウム水溶液を各々定量供給し、陰極、陽極両反応生成物を定量的に引き抜く連続電解とした。直流５Ａの定電流及び電流密度１５００Ａ／ｍ２での条件下で電解し、約１５ｗ％の水酸化ナトリウム水溶液と塩素ガスとを得た。イオン交換膜を通過したナトリウムの輸率は０．９８、すなわち、電流効率９８％であった。なお、陰極には、ステンレスラス板、陽極には白金とイリジウム複合酸化物を焼付したチタンラス板及びイオン交換膜には、旭硝子社製セレミオンＣＭＶを各々用いた。
【００７６】
（実施例３）
本実施例では、まず、１２００℃に加熱された石英ガラス製反応管内に四塩化珪素ガス５０グラムと亜鉛ガス３８．５グラムとを供給して反応させ、針状のシリコン結晶８グラムと塩化亜鉛８０グラムとを得た。以下の工程が、第３の実施形態に対応する。
【００７７】
次に、塩化亜鉛８０グラムを、亜鉛濃度９８．５ｇ／ｌ、塩素濃度２０ｇ／ｌ及び硫酸濃度１４５ｇ／ｌからなる水溶液に溶かして、亜鉛濃度１０４ｇ／ｌ、塩素濃度２６ｇ／ｌ及び硫酸濃度１４５ｇ／ｌの硫酸亜鉛水溶液７リットルを得た。これをガラス製のセパラブルフラスコに入れ、電気ヒータで加熱して２．７リットルまで濃縮した後、脱塩水を加えて７リットルにメスアップしたところ、その組成は、亜鉛濃度１０４ｇ／ｌ、塩素濃度２０ｇ／ｌ及び硫酸濃度１４５ｇ／ｌであった。
【００７８】
次に、このようにして得た硫酸亜鉛水溶液７リットルを、ポリプロピレン製のかくはん槽に入れて、Ｄ２ＥＨＰＡ１５％と燐酸トリブチル８％とを含むケロシンからなる有機溶媒１０リットルと接触させ、硫酸亜鉛水溶液中の亜鉛を抽出した。
【００７９】
具体的には、約２０分間攪拌して両者を接触させた後、硫酸亜鉛水溶液中の亜鉛を有機溶媒中に抽出して静置した後に、下層の水溶液を抜き、代りに硫酸濃度７４ｇ／ｌの、亜鉛を２０ｇ／ｌ含む希硫酸１リットルを入れて、有機溶媒中の亜鉛を逆抽出した。
【００８０】
以上の抽出操作及び逆抽出操作を、同じ水溶液及び希硫酸について３回繰り返し、亜鉛抽出後の水溶液の組成を分析したところ、亜鉛濃度９８．３ｇ／ｌ、塩素濃度２０ｇ／ｌ及び硫酸濃度１４５ｇ／ｌであった。一方、逆抽出後の希硫酸の組成は、亜鉛濃度３５．８ｇ／ｌであった。
【００８１】
次に、逆抽出により得られた亜鉛を含む希硫酸を、活性炭フィルタを通過させ、混入した有機溶媒を除去した後、陰極にステンレス板を備え、陽極に鉛アンチモン合金板を備えた電解槽内に電解浴として満たし、直流５Ａ及び電流密度２００Ａ／ｍ２の条件下で３時間電解したところ、陰極に析出した亜鉛１６．８グラムを得た。このときの電解浴の組成は、亜鉛濃度１８．３ｇ／ｌ及び硫酸濃度７５ｇ／ｌであった。得られた亜鉛の純度を表面の酸化亜鉛層を除いて分析したところ、９９．９％であり、不純物はすべて１０ｍｇ／ｋｇ以下の含有量であった。
【００８２】
逆抽出を終えた有機溶媒と希硫酸とは、以上と同様の操作により、ほぼ同じ組成の塩化亜鉛水溶液からの亜鉛回収にあたり繰り返し使用でき、結果の再現性を確認した。
【００８３】
なお、本発明においては、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００８４】
以上のように、本発明においては、安全で運転や保守が簡便な方法で、副生塩化亜鉛から亜鉛を回収し再利用できる亜鉛還元法によるシリコン製造方法を提供することができるものであり、その汎用普遍的な性格から太陽電池用シリコン等の製造分野に広範に適用され得るものと期待される。
【図面の簡単な説明】
【００８５】
【図１】本発明の第１の実施形態におけるシリコン製造方法の工程図である。
【図２】本実施形態の亜鉛抽出工程における溶媒抽出法の概念図である。
【図３】本発明の第２の実施形態におけるシリコン製造方法の工程図である。
【図４】本発明の第３の実施形態におけるシリコン製造方法の工程図である。
【符号の説明】
【００８６】
１０………抽出槽
２０………撹拌機構
３０………塩化亜鉛液滴
Ｌ１………亜鉛水溶液相
Ｌ２………有機溶媒相
【図１】
2009242153.tif 000007
【図２】
2009242153.tif 000008
【図３】
2009242153.tif 000009
【図４】
2009242153.tif 000010